МЕТАЛЛИЧЕСКИЙ СУЛЬФИДНЫЙ КАТАЛИЗАТОР НА УГЛЕРОДНОМ НОСИТЕЛЕ ДЛЯ ЭЛЕКТРОХИМИЧЕСКОГО ВОССТАНОВЛЕНИЯ КИСЛОРОДОМ

1. Катализатор для химического восстановления кислорода, включающий сульфид благородного металла на носителе из активного углерода, отличающийся тем, что частицы сульфида благородного металла монодиспергированы на частицах из активного углерода, а отношение площади поверхности частиц сульфида благородного металла к площади поверхности частиц активного углерода составляет по меньшей мере 0,20.
2. Катализатор по п.1, отличающийся тем, что упомянутый сульфид благородного металла представляет собой сульфид родия.
2
3. Катализатор по п.2, отличающийся тем, что удельная нагрузка упомянутого сульфида родия составляет от 12 до 18 мас.% на площадь поверхности активного углерода, составляющую от 200 до 300 м/г.
4. Катализатор по п.1, отличающийся тем, что упомянутый активный углерод представляет собой Vulcan XC-72.
5. Катализатор по п.3 или 4, отличающийся тем, что упомянутое отношение площади поверхности частиц сульфида благородного металла к площади поверхности частиц активного углерода составляет по меньшей мере 0,25.
6. Газодиффузионный электрод, включающий катализатор по любому из предыдущих пунктов на электропроводящем полотне.
2
7. Газодиффузионный электрод по п.6, в котором нагрузка по упомянутому сульфиду благородного металла на единицу площади составляет от 3 до 5 г/м.
8. Способ получения катализатора по любому из пп.1-5, включающий следующие стадии:
получение раствора соединения предшественника упомянутого благородного металла,
диспергирование упомянутых частиц активного углерода в упомянутом растворе соединения-предшественника,
получение раствора тионового соединения, выбранного из группы тиосульфатов и тионатов,
постадийное взаимодействие упомянутого раствора тионового соединения с упомянутым содержащим углерод раствором предшественника в заданной пропорции.
9. Способ по п.8, дополнительно включающий стадию термической обработки профильтрованного и высушенного продукта при температуре от 150 до 700°С.
10. Способ по п.8 или 9, в котором упомянутое соединение предшественника представляет собой хлорид.
11. Способ электролиза водных растворов хлористоводородной кислоты, улучшение которого включает использование в качестве катода газодиффузионного электрода по п.6 или 7.